(57)【要約】【課題】燃料、添加材等の通常の炭素源として使用することができる遊離炭素を、炭酸化物から製造するという炭酸化物の新規な利用方法を提供する。【解決手段】水ガラス又はアルカリ珪酸化物と、炭酸化物を混合し、非酸化性雰囲気中で、７００℃以上１６００℃以下に加熱し、炭酸化物から遊離炭素を製造する。【選択図】なし【特許請求の範囲】
【請求項１】
水ガラス又はアルカリ珪酸化物と、炭酸化物を混合し、非酸化性雰囲気中で、７００℃以上１６００℃以下に加熱して炭酸化物からの炭素を分離することを特徴とする遊離炭素製造方法。
【請求項２】
前記炭酸化物が、アルカリ元素の炭酸化物及びアルカリ土類元素の炭酸化物の少なくとも一方であることを特徴とする請求項１に記載の遊離炭素製造方法。
【請求項３】
前記アルカリ元素の炭酸化物が炭酸ナトリウムであり、前記アルカリ土類元素の炭酸化物が炭酸カルシウムであることを特徴とする請求項２に記載の遊離炭素製造方法。
【請求項４】
前記アルカリ珪酸化物が、珪酸ナトリウムであることを特徴とする請求項１〜３のいずれか１項に記載の遊離炭素製造方法。
【発明の詳細な説明】
【技術分野】
【０００１】
本発明は、炭酸化物から炭素を分離して遊離炭素を製造する方法に関するものである。
【背景技術】
【０００２】
炭酸化物は、各種添加剤又は各種原料として使用されることが多い。炭酸ナトリウムは、洗剤、入浴剤、ソーダガラスの原料として使用されており、食品添加物としての使用も認められている。炭酸カルシウムは、ベビーパウダー、チョーク、ゴムの添加剤、入浴剤、歯磨き粉、化粧品の原料として使用されている。
しかしながら、炭酸化物から遊離炭素を製造し炭素源、例えば、燃料、添加材等として使用する試みは行われていなかった。
【０００３】
一般的な炭素の製造方法として、特許文献１〜４には、ピッチ、タール等の有機物を加熱して製造する方法、特許文献５及び６には、アセチレンガスを燃焼等して製造する方法が開示されている。また、生石灰ＣａＯは効率良くＣＯ２を吸収し炭酸カルシウムＣａＣＯ３が生成することが知られており、炭酸カルシウム中の炭素を分離し遊離炭素とすることができると、トータルとして、ＣＯ２をＣへ転化することができる。しかしながら、このような試みは行われていなかった。
【先行技術文献】
【特許文献】
【０００４】
【特許文献１】特開２００２−０８３５９５号公報
【特許文献２】特開２０１１−１６８７６１号公報
【特許文献３】特開２００６−２３６９４２号公報
【特許文献４】特開２０１２−２４６２１５号公報
【特許文献５】特開２００９−２２７５５２号公報
【特許文献６】特開２００７−０９１４９５号公報
【発明の概要】
【発明が解決しようとする課題】
【０００５】
本発明の目的は、上記実情に鑑み、燃料、添加材等の通常の炭素源として使用することができる遊離炭素を、炭酸化物から製造するという炭酸化物の新規な利用方法を提供することである。
【課題を解決するための手段】
【０００６】
そこで、本発明者らは、上記課題を解決する方法について鋭意検討した。その結果、水ガラス又はアルカリ珪酸化物と、炭酸化物を混合し、加熱することにより、炭酸化物から遊離炭素を製造する技術を見出し、本発明を完成するに至った。
【０００７】
本発明の要旨は次の通りである。
（１）水ガラス又はアルカリ珪酸化物と、炭酸化物を混合し、非酸化性雰囲気中で、７００℃以上１６００℃以下に加熱して炭酸化物からの炭素を分離することを特徴とする遊離炭素製造方法。
（２）前記炭酸化物が、アルカリ元素の炭酸化物及びアルカリ土類元素の炭酸化物の少なくとも一方であることを特徴とする前記（１）に記載の遊離炭素製造方法。
（３）前記アルカリ元素の炭酸化物が炭酸ナトリウムであり、前記アルカリ土類元素の炭酸化物が炭酸カルシウムであることを特徴とする前記（２）に記載の遊離炭素製造方法。
（４）前記アルカリ珪酸化物が珪酸ナトリウムであることを特徴とする前記（１）〜（３）のいずれかに記載の遊離炭素製造方法。
【発明の効果】
【０００８】
本発明により、燃料、添加材等の通常の炭素源として使用することができる遊離炭素を、炭酸化物から製造することが可能となり、炭酸化物の利用範囲を広げることができる。
さらに、生石灰ＣａＯは効率良くＣＯ２を吸収し炭酸カルシウムＣａＣＯ３が生成することが知られており、本発明の方法を用い、炭酸カルシウム中の炭素を分離し遊離炭素とすると、トータルとしてＣＯ２をＣへ転化することができる。
【０００９】
また、ＣａＯの代わりに、Ｎａ２ＯにＣＯ２を吸収させＮａ２ＣＯ３を生成させ、本発明の方法を用い、炭酸ナトリウム中の炭素を分離し遊離炭素とすると、トータルとしてＣＯ２をＣへ転化することができる。同様の反応は、他の酸化物に、特にアルカリ土類及びアルカリ金属の酸化物にＣＯ２を吸収させ炭酸化物を生成させた場合にも適用できる。
【発明を実施するための形態】
【００１０】
以下、本発明の遊離炭素製造方法について順次説明する。
まず、原料について説明する。
【００１１】
水ガラスは、珪酸ナトリウムの水溶液であり、珪酸ナトリウムはＮａ２Ｏ・ｎＳｉＯ２の分子式で記載される。ここで係数ｎは連続的に変化することができ、一般的には、ｎ＝０．５〜４程度のものが多いが、本発明において、特にｎが限定されるわけではない。水ガラス中の固形分である珪酸ナトリウムの割合は、１０〜６０質量％程度が一般的であるが、これについても、特に限定されるわけではない。ただ、固形分濃度が高い、即ち水分量が少ないと水ガラスの粘性が高くなり炭酸化物との混合時に扱い難さが生じる。扱い易いものとしては、例えば、ｎ＝１〜３、固形分濃度３０〜５０質量％程度のものを挙げることができる。
【００１２】
アルカリ珪酸化物は、アルカリ元素をＡで記載すると、Ａ２Ｏ・ｎＳｉＯ２・ｍＨ２Ｏで記載でき、Ａ＝Ｎａとすると水ガラスと同じ化学式となる。ただ、アルカリ珪酸化物はＨ２Ｏが配位水又は結晶水、もしくは、無水物つまりｍ＝０である。この結果、水ガラスが液体もしくは粘性の高い液体であるのに対し、アルカリ珪酸化物は、通常、固体である。アルカリ珪酸化物の通常の流通形態としては、粒径１μｍ〜１ｍｍの固体粉末もしくは粒径５〜数十ｍｍの塊状の固体である。
【００１３】
炭酸化物は、特に限定されるわけではないが、例えば、アルカリ元素の炭酸化物やアルカリ土類元素の炭酸化物が使用可能であり、具体的には、炭酸ナトリウムや炭酸カルシウムを挙げることができる。形態は、一般的な粉末のものが使用できるが、特に限定されるわけではなく、例えば、平均粒径が１μｍ〜１ｍｍ、好ましくは、５０〜５００μｍのものが使用できる。
【００１４】
次に、混合について説明する。
炭酸化物と水ガラス又はアルカリ珪酸化物との混合方法は一般的な混合方法でよく、乳鉢での混合、また、各種混合器、例えば、回転式の混合器等での混合が使用できる。炭酸化物と水ガラス又はアルカリ珪酸化物との混合比率も、特に限定されるものではないが、例えば、炭酸化物／水ガラス又はアルカリ珪酸化物の質量比として、０．０５〜５を選択できる。この比率は、炭酸化物と水ガラス又はアルカリ珪酸化物との混合し易さに基づいており、混合し難さを許容するなら、炭酸化物／水ガラス又はアルカリ珪酸化物との質量比として、０．０１〜２０でもよい。
【００１５】
上述したように、炭酸化物は平均粒径１μｍ〜１ｍｍ程度の粉末が多く、アルカリ珪酸化物も粒径１μｍ〜１ｍｍ程度の粉末又は粒径５〜数十ｍｍ程度の塊状の固体が一般的であるが、これらの混合には、回転式の混合器であれば、例えば、６０ｒｐｍで１〜１０分、好ましくは、２〜５分も混合すると十分である。
【００１６】
次に、加熱について説明する。
加熱方法としては各種加熱炉が使用可能である。また、様々な高温プロセスから排出される排熱も、温度が適合すれば使用可能であり、排熱利用の加熱装置も使用できる。また、太陽光を集光する加熱装置も使用可能である。太陽光を集光する加熱装置については、一般に、温度制御が大雑把であるので使用し難いが、本発明においては、反応の温度ウインドーが広いので使用可能であり、この点は本発明の特徴である。
【００１７】
これら加熱装置に、上述の混合物を入れたるつぼを装入し、非酸化性雰囲気中で加熱すればよい。るつぼ材質としては、特に限定されるものではないが、加熱温度に対し耐熱性のあるものが選択されるべきである。例えば、シリカアルミナ、アルミナ、石英等の材質のるつぼが使用可能である。
【００１８】
雰囲気として、非酸化性雰囲気が選択される。それは、生成した遊離炭素の酸化を防止するためであり、例えば、アルゴン雰囲気等の不活性ガスの雰囲気、さらに窒素雰囲気も選択できる。雰囲気ガスの純度としては、一般的なガスボンベの純度、例えば、９９．９９％で十分である。この程度の純度があれば、一般的な反応装置において、生成した遊離炭素の酸化を実質的に無視することができる。雰囲気ガスの流量としては特に、制約は無く、経済的な観点から少量でよく、加熱による反応容器内圧力の上昇・破損を防ぐ目的で、ガスフロー系にて本発明を実施するなら、排気管からガスが逆流しない流量であればよい。この流量として、例えば、数１０ｍＬ〜数１０Ｌ／分、好ましくは、１００ｍＬ〜２Ｌ／分の流量を挙げることができる。
【００１９】
加熱温度は、７００℃以上１６００℃以下が良く、さらに好ましくは、８５０℃以上１３００℃以下である。実施例から分かるように、本発明により炭酸化物から遊離炭素を生成させるためには、７００℃以上が必要である。さらに、７００℃以上で８５０℃程度以下の加熱では、上記混合物は加熱により溶融状態とはならない場合が多く、生成した遊離炭素は固形物に広く分布することが多い。８５０℃程度以上に加熱すると、上記混合物は加熱により溶融状態となる場合が多く、生成した遊離炭素は、るつぼ壁面や溶融物上面に集まり易く、遊離炭素の回収に好都合である。
【００２０】
また、加熱温度が１６００℃より高くなると、遊離炭素は少ししか認められなくなるので、加熱温度は１６００℃以下が良い。１６００℃より高温では、一度生成した遊離炭素がアルカリ珪酸化物により酸化されるために減少するのではないかと推測しているが、詳細は不明である。さらに、一般的なるつぼの耐熱性を考慮すると、１３００℃以下がより好ましい。
【００２１】
加熱の昇温速度は、特に制約が無く、例えば、通常の加熱炉の昇温速度である１〜４０℃／分、好ましくは、１０〜２０℃／分が選択できる。最高温度での保持時間も、特に制約は無く、経済的な観点から短時間を選択してよく、例えば、１〜２０分、好ましくは、５〜１０分で十分である。冷却速度も、特に制約は無く、最高温度での保持時間終了後、直ちに加熱を終了し、装置の自然冷却に任せてよく、もし、装置の構造上から冷却速度に制限があるならば、それに従ってよい。
【００２２】
これらの製造方法によって、生成した遊離炭素は、温度が低下してから、遊離炭素が偏析していれば破砕して分離し、遊離炭素が固形物に広く分布していれば、フッ化水素酸で固形物を溶解し、残った遊離炭素を分離すればよい。
以上のようにして得られた遊離炭素は、燃料等の通常の炭素源として使用することができる。
【００２３】
本発明の反応メカニズムについてほとんど分かっていないが、以下のメカニズムが推測される。
水ガラス、アルカリ珪酸化物とも最大量の酸素原子を有しており、両者とも還元物質としては作用できない。従って、反応の進行に還元物質は関与しておらず、水ガラス、又は、アルカリ珪酸化物は触媒として作用し、炭酸化物から遊離炭素を生成させると考えられる。推測されるメカニズムとしては、炭酸化物の酸素原子がアルカリ珪酸化物中を拡散し、炭素が取り残されるというものである。このメカニズムでは酸素原子が酸素分子として溶融状態のアルカリ系酸化物から離脱せねばならないが、今のところ、この現象が確認できているわけではなく、推定である。
【００２４】
ただ、このメカニズムから推測すると、７００℃以下ではアルカリ珪酸化物中の酸素拡散速度が十分でなく、従って、本発明では７００℃以上が必要と考えられる。また、１６００℃より高温では一度生成した遊離炭素がアルカリ珪酸化物により酸化されると推測される点は、上述したとおりである。上述した炭酸化物とアルカリ珪酸酸化物の混合比も、良好に混合できることにより炭酸化物中の酸素原子を有効にアルカリ珪酸化物に移行させ拡散させる作用を有すると考えられるが、詳細は不明である。
【００２５】
本発明による遊離炭素生成効率は、後述する本発明例５に記載しているように６０％程度である。遊離炭素生成効率が１００％よりかなり低い理由としては、炭酸化物から二酸化炭素が放出され、残りの部分がアルカリ珪酸化物と化合物を生成する反応が本発明の反応と同時に進行するので、遊離炭素生成効率が１００％には達しないと考えられる。
【実施例】
【００２６】
（本発明例１）
市販の３号水ガラス（Ｎａ２Ｏ：ＳｉＯ２比は約１：３、含水量は約６１％）と市販の炭酸ナトリウム粉末を混合し、シリカアルミナルツボへ入れ、Ａｒ雰囲気の加熱炉で所定温度まで１０℃／分で昇温し５分間保持後室温まで自然冷却した。冷却後、シリカアルミナルツボの内壁が黒く変色し、黒色物が析出していた。以上の実験条件及び結果を表１に示す。
【００２７】
ルツボ壁を大まかに砕き希釈したフッ化水素酸で洗浄したところ、粉状の黒色物が分離し洗浄液の表面に浮上したので、これを濾過分離し、純水で洗浄、その後乾燥した。表１の全実験について、乾燥した粉状の黒色物を燃焼赤外線吸収法で炭素分析したところ、ほぼ１００％の炭素であった。さらに、表１のＮｏ．８の黒色析出物について、ＸＰＳ（Ｘ線光電子分光法）による分析を行ったところ、グラファイト型カーボンであった。
【００２８】
実験系の中に炭素源は炭酸ナトリウムしかないので、炭酸ナトリウムから遊離炭素が生成したことが判明した。また、製造された炭素は、ほぼ１００％純度の遊離炭素であるので、燃料等の炭素源として使用することができる。
【００２９】
【表１】
2015187059.tif 000002
【００３０】
（比較例１）
比較例１は、温度条件を変更したことを除いて、本発明例１と同様の実験を行った。比較例１では、実験後、黒色物は視認できなかった。実験条件及び結果を表２に示す。
【００３１】
【表２】
2015187059.tif 000003
【００３２】
（本発明例２）
本発明例２は、市販の３号水ガラスの代わりに、市販の１号水ガラス（Ｎａ２Ｏ：ＳｉＯ２は約１：２、含水量は約５２％）を使用したことを除いて、本発明例１と同様の実験を行った。実験条件及び結果を表３に示す。
【００３３】
表３の全実験について、乾燥した粉状の黒色物を燃焼赤外線吸収法で炭素分析したところ、ほぼ１００％の炭素であった。さらに、表３のＮｏ．２０の黒色析出物について、ＸＰＳ（Ｘ線光電子分光法）による分析を行ったところ、グラファイト型カーボンであった。
実験系の中に炭素源は炭酸ナトリウムしかないので、炭酸ナトリウムから遊離炭素が生成したことが判明した。
【００３４】
【表３】
2015187059.tif 000004
【００３５】
（比較例２）
比較例２は、温度条件を変更したことを除いて、本発明例２と同様の実験を行った。比較例２では、実験後、黒色物は視認できなかった。実験条件及び結果を表４に示す。
【００３６】
【表４】
2015187059.tif 000005
【００３７】
（本発明例３）
本発明例３は、市販の炭酸ナトリウム粉末の代わりに、市販の炭酸カルシウム粉末を使用したことを除いて、本発明例１と同様の実験を行った。実験条件及び結果を表５に示す。
【００３８】
表５の全実験について、乾燥した粉状の黒色物を燃焼赤外線吸収法で炭素分析したところ、ほぼ１００％の炭素であった。さらに、表５のＮｏ２７の黒色析出物について、ＸＰＳ（Ｘ線光電子分光法）による分析を行ったところ、グラファイト型カーボンであった。
実験系の中に炭素源は炭酸カルシウムしかないので、炭酸カルシウムから遊離炭素が生成したことが判明した。
【００３９】
【表５】
2015187059.tif 000006
【００４０】
（比較例３）
比較例３は、温度条件を変更したことを除いて、本発明例３と同様の実験を行った。比較例３では、実験後、黒色物は視認できなかった。実験条件及び結果を表６に示す。
【００４１】
【表６】
2015187059.tif 000007
【００４２】
（本発明例４）
本発明例４は、市販の３号水ガラスの代わりに、市販の珪酸ナトリウム粉末（Ｎａ２Ｏ：ＳｉＯ２は約１：２、約１９．５％の水分を含有）を使用したことを除いて、本発明例１と同様の実験を行った。実験条件及び結果を表７に示す。
【００４３】
表７の全実験について、乾燥した粉状の黒色物を燃焼赤外線吸収法で炭素分析したところ、ほぼ１００％の炭素であった。さらに、表７のＮｏ３３の黒色析出物について、ＸＰＳ（Ｘ線光電子分光法）による分析を行ったところ、グラファイト型カーボンであった。
実験系の中に炭素源は炭酸ナトリウムしかないので、炭酸ナトリウムから遊離炭素が生成したことが判明した。
【００４４】
【表７】
2015187059.tif 000008
【００４５】
（比較例４）
比較例４は、温度条件を変更したことを除いて、本発明例４と同様の実験を行った。比較例４では、実験後、黒色物は視認できなかった。実験条件及び結果を表８に示す。
【００４６】
【表８】
2015187059.tif 000009
【００４７】
（本発明例５）
本発明例５は、遊離炭素生成効率を求める目的で行ったものである。
市販の珪酸ナトリウム粉末（Ｎａ２Ｏ：ＳｉＯ２は約１：２、約１９．５％の水分を含有）０．７ｇと市販の炭酸ナトリウム粉末０．０７ｇを混合し、これに約１０倍量のシリカアルミナの粒（粒径０．６〜１ｍｍ程度）をガス流通経路確保の目的で混合し、これら全体を直径１０ｍｍ長さ６０ｍｍ程度の石英セルに装入し、石英セルをガス流通下で加熱可能なガス分析装置にセットした。この石英セルをヘリウムガス流通下で１１００℃まで１０℃／分で昇温し、５分間保持後室温まで自然冷却した。この間、発生してくる二酸化炭素ガスをガス分析装置によって定量したが、１１００℃保持中及び自然冷却中に発生してくる二酸化炭素ガスは、昇温中に発生する量と比べて無視できる極々わずかな量であった。１１００℃保持中に発生する二酸化炭素ガスが無視できる量であったことから、１１００℃昇温中に反応は完結していると考えられる。
【００４８】
ガス分析装置には、マイクロトラック・ベル（株）製の四重極質量分析器が組み込まれている。四重極質量分析器の二酸化炭素定量性の更正には、１％二酸化炭素と９９％ヘリウムの混合ガス、２％二酸化炭素と９８％ヘリウムの混合ガス、１０％二酸化炭素と９０％ヘリウムの混合ガスを用いて行った。また、二酸化炭素、ヘリウムなどの分析は、１回／秒程度の間隔で行い、これら分析値の総和とヘリウム流量から二酸化炭素量を定量した。
【００４９】
相図等から、炭酸ナトリウムを約１０倍量の珪酸ナトリウムと反応させると、二酸化炭素を放出し酸化ナトリウムとなって完全に珪酸ナトリウムに取り込まれることが示唆されるため、炭酸ナトリウムのモル数に合致した二酸化炭素量が測定されるはずである。これに対し本発明例５では、炭酸ナトリウムのモル数の４１％に対応する二酸化炭素量しか測定されなかった。したがって、本発明例５による遊離炭素生成効率は５９％と算出された。なお、本実験後の石英セル中には、点々と遊離炭素が析出していた。
【産業上の利用可能性】
【００５０】
本発明により、燃料、添加材等の通常の炭素源として使用することができる遊離炭素を、炭酸化物から製造することが可能となる。よって、本発明は、産業上の利用可能性が高いものである。